【手続補正書】
【提出日】平成23年10月17日(2011.10.17)
【手続補正１】
【補正対象書類名】特許請求の範囲
【補正対象項目名】全文
【補正方法】変更
【補正の内容】
【特許請求の範囲】
【請求項１】
充填ポリマー組成物であって、
（ｉ）ポリマー、および
（ｉｉ）充填剤
を含み、前記ポリマーが、エチレン／α−オレフィン共重合体を含み、前記共重合体が、共重合体の総重量に基づき少なくとも５０重量％のエチレン含量を含むブロック共重合体であり、そして下記のような共重合体である、充填ポリマー組成物：
（ａ）１．７〜３．５のＭｗ／Ｍｎ、少なくとも１つの融点Ｔｍ（℃）、および密度ｄ（ｇ／ｃｍ３）を有し、ここで、Ｔｍおよびｄの数値は下記の関係式に対応する：
Ｔｍ＞−２００２．９＋４５３８．５（ｄ）−２４２２．２（ｄ）２；または
（ｂ）１．７〜３．５のＭｗ／Ｍｎを有し、かつ、融解熱ΔＨ（Ｊ／ｇ）、および最高ＤＳＣピークと最高ＣＲＹＳＴＡＦピークとの温度差として定義されるデルタ量ΔＴ（℃）によって特徴付けられ、ΔＴおよびΔＨの数値は下記の関係を有し：
０より大きい〜１３０Ｊ／ｇまでのΔＨについては、ΔＴ＞−０．１２９９（ΔＨ）＋６２．８１、
１３０Ｊ／ｇより大きいΔＨについては、ΔＴ≧４８℃、
ここで、ＣＲＹＳＴＡＦピークは累積ポリマーの少なくとも５％を用いて測定され、ポリマーの５％未満が確認しうるＣＲＹＳＴＡＦピークを有する場合、ＣＲＹＳＴＡＦ温度は３０℃である；または
（ｃ）エチレン／α−オレフィン共重合体の圧縮成形フィルムを用いて測定される３００％ひずみおよび１サイクルにおける弾性回復率Ｒｅ（％）によって特徴付けられ、かつ、密度ｄ（ｇ／ｃｍ３）を有し、ここで、Ｒｅおよびｄの数値は、エチレン／α−オレフィン共重合体が架橋相を実質的に含有しない場合に下記の関係式を満たす：
Ｒｅ＞１４８１−１６２９（ｄ）；または
（ｄ）ＴＲＥＦを用いて分画した場合に４０℃〜１３０℃で溶離する分子画分を有し、前記画分が、同じ温度範囲で溶離する比較対象となるランダムエチレン共重合体画分より少なくとも５％高いコモノマーモル含量を有することを特徴とし、前記比較対象となるランダムエチレン共重合体は、同じコモノマーを有し、かつ、メルトインデックス、密度およびコモノマーモル含量（全ポリマーに基づく）を、エチレン／α−オレフィン共重合体のものから１０％以内に有する；または
（ｅ）２５℃における貯蔵弾性率Ｇ’（２５℃）、および１００℃における貯蔵弾性率Ｇ’（１００℃）によって特徴付けられ、Ｇ’（２５℃）対Ｇ’（１００℃）の比は１：１〜１０：１である。
【請求項２】
エチレン／α−オレフィン共重合体が、１．７〜３．５のＭｗ／Ｍｎ、少なくとも１つの融点Ｔｍ（℃）、および密度ｄ（ｇ／ｃｍ３）を有し、ここで、Ｔｍおよびｄの数値が下記の関係式に対応する、請求項１に記載の充填ポリマー組成物：
Ｔｍ≧８５８．９１−１８２５．３（ｄ）＋１１１２．８（ｄ）２。
【請求項３】
エチレン／α−オレフィン共重合体が、１．７〜３．５のＭｗ／Ｍｎを有し、かつ、融解熱ΔＨ（Ｊ／ｇ）、および最高ＤＳＣピークと最高ＣＲＹＳＴＡＦピークとの温度差として定義されるデルタ量ΔＴ（℃）によって特徴付けられ、ここで、ΔＴおよびΔＨの数値が下記の関係を有し：
０より大きい〜１３０Ｊ／ｇまでのΔＨについては、ΔＴ＞−０．１２９９（ΔＨ）＋６２．８１、
１３０Ｊ／ｇより大きいΔＨについては、ΔＴ≧４８℃、
ここで、ＣＲＹＳＴＡＦピークは累積ポリマーの少なくとも５％を用いて測定され、ポリマーの５％未満が確認しうるＣＲＹＳＴＡＦピークを有する場合、ＣＲＹＳＴＡＦ温度は３０℃である、請求項１に記載の充填ポリマー組成物。
【請求項４】
エチレン／α−オレフィン共重合体が、エチレン／α−オレフィン共重合体の圧縮成形フィルムを用いて測定される３００％ひずみおよび１サイクルにおける弾性回復率Ｒｅ（％）によって特徴付けられ、かつ、密度ｄ（ｇ／ｃｍ３）を有し、ここで、Ｒｅおよびｄの数値は、エチレン／α−オレフィン共重合体が架橋相を実質的に含有しない場合に下記の関係式を満たす、請求項１に記載の充填ポリマー組成物：
Ｒｅ＞１４８１−１６２９（ｄ）。
【請求項５】
Ｒｅおよびｄの数値が、下記の関係式を満たす、請求項１に記載の充填ポリマー組成物：
Ｒｅ＞１４９１−１６２９（ｄ）。
【請求項６】
Ｒｅおよびｄの数値が、下記の関係式を満たす、請求項１に記載の充填ポリマー組成物：
Ｒｅ＞１５０１−１６２９（ｄ）。
【請求項７】
Ｒｅおよびｄの数値が、下記の関係式を満たす、請求項１に記載の充填ポリマー組成物：
Ｒｅ＞１５１１−１６２９（ｄ）。
【請求項８】
エチレン／α−オレフィン共重合体が、ＴＲＥＦを用いて分画した場合に４０℃〜１３０℃で溶離する分子画分を有し、前記画分が、同じ温度範囲で溶離する比較対象となるランダムエチレン共重合体画分より少なくとも５％高いコモノマーモル含量を有することを特徴とし、ここで前記比較対象となるランダムエチレン共重合体が、同じコモノマーを有し、かつ、メルトインデックス、密度およびコモノマーモル含量（全ポリマーに基づく）を、エチレン／α−オレフィン共重合体のものから１０％以内に有する、請求項１に記載の充填ポリマー組成物。
【請求項９】
エチレン／α−オレフィン共重合体が、２５℃における貯蔵弾性率Ｇ’（２５℃）、および１００℃における貯蔵弾性率Ｇ’（１００℃）によって特徴付けられ、Ｇ’（２５℃）対Ｇ’（１００℃）の比が１：１〜１０：１である、請求項１に記載の充填ポリマー組成物。
【請求項１０】
α−オレフィンが、プロピレン、１−ブテン、１−ペンテン、１−ヘキセン、１−オクテンまたはそれらの組合せである、請求項１に記載の充填ポリマー組成物。
【請求項１１】
エチレン／α−オレフィン共重合体が、組成物の全重量の５％〜７０％の範囲で存在する、請求項１に記載の充填ポリマー組成物。
【請求項１２】
充填剤が、炭酸カルシウム、硫酸バリウム、水酸化アルミニウム、水酸化マグネシウム、ガラス繊維、ナノ−クレー、タルク、カーボンブラックまたはグラファイト、フライアッシュ、セメントダスト、クレー、長石、霞石、シリカまたはガラス、ヒュームドシリカ、アルミナ、酸化マグネシウム、酸化亜鉛、珪酸アルミニウム、珪酸カルシウム、二酸化チタン、チタネート、ガラス微小球およびチョークから選択される、請求項１に記載の充填ポリマー組成物。
【請求項１３】
充填剤が、炭酸カルシウムおよび硫酸バリウムから選択される、請求項１２に記載の充填ポリマー組成物。
【請求項１４】
充填剤が炭酸カルシウムである、請求項１３に記載の充填ポリマー組成物。
【請求項１５】
充填剤が、３０％〜９５％の範囲で存在する、請求項１２に記載の充填ポリマー組成物。
【請求項１６】
ポリマーが第二ポリマーをさらに含む、請求項１に記載の充填ポリマー組成物。
【請求項１７】
第二ポリマーが、ポリエチレン、ポリプロピレン、ポリ塩化ビニル、エチレン−プロピレンコポリマー、（エチレン−コ−酢酸ビニル）、エチレン−プロピレン−非共役ジエンのターポリマー、エチレンおよび酢酸ビニルの混合ポリマー、スチレン−ブタジエン混合ポリマー、およびそれらの組合せから選択される、請求項１６に記載の充填ポリマー組成物。
【請求項１８】
少なくとも１つの可塑剤をさらに含む、請求項１に記載の充填ポリマー組成物。
【請求項１９】
可塑剤が、プロセス油、エポキシ化油、ポリエステル、ポリエーテル、ポリエーテルエステルまたはそれらの組合せを含む、請求項１８に記載の充填ポリマー組成物。
【請求項２０】
可塑剤が、パラフィン系プロセス油およびステアリン酸を含む、請求項１９に記載の充填ポリマー組成物。
【請求項２１】
可塑剤が、１％〜１５％の量で存在する、請求項１８に記載の充填ポリマー組成物。
【請求項２２】
充填剤が、水酸化アルミニウムおよび水酸化マグネシウムから選択される、請求項１に記載の充填ポリマー組成物。
【請求項２３】
ポリマーが、エチレン／α−オレフィンコポリマーのブレンドである、請求項１に記載の充填ポリマー組成物。
【請求項２４】
請求項１に記載の充填ポリマー組成物を含む、消音物品。
【請求項２５】
請求項１に記載の充填ポリマーを含む、自動車カーペット。
【請求項２６】
請求項１に記載の充填ポリマー組成物を含む、屋根材。
【請求項２７】
請求項１に記載の充填ポリマー組成物を含む、ワイヤコーティングまたはケーブルコーティング。
【請求項２８】
請求項１に記載の充填ポリマーを含む、フロアタイル。
【請求項２９】
請求項１に記載の充填ポリマーを含む、フロアシート。
【請求項３０】
請求項１に記載の充填ポリマーを含む、異形材。
【請求項３１】
請求項１に記載の充填ポリマーを含む、ガスケット。
【請求項３２】
請求項１に記載の充填ポリマーを含む、フロアマット。